(57)【要約】【課題】満足な光透過率値を維持しながら、透過色が効果的かつ確実に変更されるエレクトロクロミックデバイスを組み込んだ光学システムの提供。【解決手段】本発明は、エレクトロクロミックデバイスを組み込んだ光学システム１の透過色を変更する方法に関する。このような変更された光学システム１は、一方では色変動における有効性の概念と、他方では光透過における損失の制限の概念とを組み合わせることを可能にする。【選択図】図５
2020535475.tif 000002
【特許請求の範囲】
【請求項１】
初期色（Ｌ＊ｉ；Ａ＊ｉ；ｂ＊ｉ）を有する初期状態から最終色（Ｌ＊ｆ；ａ＊ｆ；ｂ＊ｆ）を有する最終状態まで光学システム（１）の透過における色を変更するための方法であって、前記方法は、実効吸収域（［λｍｉｎ；λｍａｘ］）に含まれる波長λにおける任意の光量の前記光学システム（１）による吸収の変化が、０より小さい色度距離（Ｃｉ、Ｃ（λ））の変化量ΔＣ（λ）を生成するように定義された実効吸収域において、光学素子の全吸収（Ａ）の少なくとも５０％が生じるように、前記光学システム（１）の前記光学素子の光吸収特性を変更する少なくとも１つの工程（Ｓ５）を含むことを特徴とする、方法：
ここで、
【数１】
2020535475.tif 000008
・（Ｃｉ、Ｃ（λ））は、透過における色度の所定の値（（ａ＊ｉ；ｂ＊ｉ）、（ａ＊（λ）；ｂ＊（λ）））と透過における色度の基準値（ａ＊ｒｅｆ；ｂ＊ｒｅｆ）との間の色度距離であり、
・（ａ＊ｉ；ｂ＊ｉ）は、透過における色度の初期値であり、
・（ａ＊（λ）；ｂ＊（λ））は、波長λε［λｍｉｎ；λｍａｘ］で達成される吸収の変化に続いて得られる透過における色度の値である。
【請求項２】
前記光学システム（１）が、電気的に制御可能な光学特性及び／又はエネルギー特性を有する少なくとも１つの電気化学的機能システム（４）を含み、ここで、前記電気化学的機能システム（４）は、好ましくは、第１の電極コーティング及び第２の電極コーティングの間に配置された少なくとも１つのイオン伝導層を含み、前記少なくとも１つの電気化学的活性層が、第１の状態と、該第１の状態とは異なる光学特性及び／又はエネルギー透過特性を有する第２の状態との間を可逆的に通過するのに適していることを特徴とする、請求項１に記載の光学システム（１）の透過における色を変更するための方法。
【請求項３】
前記光学システム（１）が、少なくとも以下の光学素子を含むことを特徴とする、請求項１及び２のいずれか一項に記載の光学システム（１）の透過における色を変更するための方法：
・グレージング機能の基材（３）を含む機能アセンブリ（２）であって、その基材上に、電気的に制御可能な光学特性及び／又はエネルギー特性を有する前記電気化学的機能システム（４）が形成される、機能アセンブリ（２）、
・好ましくはポリマー及びより好ましくはＰＶＢから作製され、前記機能アセンブリ（２）及びグレージング機能の対向基材（６）の間に挿入される積層中間層（５）。
【請求項４】
前記実効吸収域（［λｍｉｎ；λｍａｘ］）を決定し、好ましくは、前記光学システム（１）が吸収される光量の変化を受ける波長λの関数として生成される透過における色変化量（Δａ＊（λ）；Δｂ＊（λ））の表示及び光透過損失における変化量ΔＴＬ（λ）の表示を使用する、工程（Ｓ４）を含むことを特徴とする、請求項１〜３のいずれか一項に記載の光学システム（１）の透過における色を変更するための方法。
【請求項５】
前記基準色度値（ａ＊ｒｅｆ；ｂ＊ｒｅｆ）が、ゼロの彩度値を有することを特徴とする、請求項１〜４のいずれか一項に記載の光学システム（１）の透過における色を変更するための方法。
【請求項６】
前記光学素子を、その吸収スペクトルが、比ΔＣ（λ）／ΔＴＬ（λ）が最大である波長に実質的に集中するように変更する（Ｓ５）ことを特徴とする、請求項１〜５のいずれか一項に記載の光学システム（１）の透過における色を変更するための方法：
ここで、
・ＴＬ（λ）は、標準ＮＦ  ＥＮ  ４１０に従って決定される、前記光学システム（１）の光透過率であり、
・ΔＴＬ（λ）は、前記波長λで前記光学システム（１）によって吸収される光の量の変化によって生成される光透過率ＴＬ（λ）の変化量である。
【請求項７】
前記光学素子を、その全吸収（Ａ）の少なくとも５５％、好ましくは少なくとも６０％、好ましくは少なくとも６５％、及び好ましくは少なくとも７０％が、前記実効吸収域（［λｍｉｎ；λｍａｘ］）に含まれるように変更する（Ｓ５）ことを特徴とする、請求項１〜６のいずれか一項に記載の光学システム（１）の透過における色を変更する方法。
【請求項８】
前記変更する工程（Ｓ５）は、変更されるべき前記光学素子のバルクを着色すること、及び／又は変更されるべき前記光学素子の面の少なくとも１つに着色コーティングを配置することを含むことを特徴とする、請求項１〜７のいずれか一項に記載の光学システム（１）の透過における色を変更するための方法。
【請求項９】
前記光学システム（１）の透過スペクトルを測定する少なくとも１つの予備工程（Ｓ１）を含むことを特徴とする、請求項１〜８のいずれか一項に記載の光学システム（１）の透過における色を変更するための方法。
【請求項１０】
請求項１〜９のいずれか一項に記載の方法によって色が変更されている、光学システム（１）。
【請求項１１】
光学システム（１）であって、
−透過において「初期」色（Ｌ＊ｉ；ａ＊ｉ；ｂ＊ｉ）と呼ばれるものを有する第１の光学素子、
−前記光学システム（１）が、透過において「最終」色（Ｌ＊ｆ；ａ＊ｆ；ｂ＊ｆ）と呼ばれるものを有するような第２の光学素子であって、実効吸収域［λｍｉｎ；λｍａｘ］内に含まれる波長λにおける任意の光量の前記光学システム（１）による吸収の変化が、０より小さい色度距離（Ｃｉ、Ｃ（λ））の変化量ΔＣ（λ）を生成するように定義された実効吸収域［λｍｉｎ；λｍａｘ］内に、この第２の光学素子の全吸収（Ａ）の少なくとも５０％が含まれることを特徴とする第２の光学素子、
を含む、光学システム（１）：
ここで、
【数２】
2020535475.tif 000009
・（Ｃｉ、Ｃ（λ））は、透過における色度の所定の値（（ａ＊ｉ；ｂ＊ｉ）、（ａ＊（λ）；ｂ＊（λ）））と透過における色度の基準値（ａ＊ｒｅｆ；ｂ＊ｒｅｆ）との間の色度距離であり、
・（ａ＊ｉ；ｂ＊ｉ）は、透過における色度の初期値であり、
・（ａ＊（λ）；ｂ＊（λ）））は、波長λε［λｍｉｎ；λｍａｘ］で達成される吸収の変化に続いて得られる透過における色度の値である。
【請求項１２】
少なくとも以下の光学素子を含むことを特徴とする、請求項１０及び１１のいずれかに記載の光学システム（１）：
・グレージング機能の基材（３）を含む機能アセンブリ（２）であって、その基材上に、電気的に制御可能な光学特性及び／又はエネルギー特性を有する前記電気化学的機能システム（４）、好ましくはエレクトロクロミックデバイスが形成される、機能アセンブリ（２）、並びに、
・好ましくはポリマー、より好ましくはＰＶＢから作製され、前記機能アセンブリ（２）とグレージング機能の対向基材（６）との間に挿入される積層中間層（５）。
【請求項１３】
前記光学システムの側面の一方の反射における前記光学システム（１）の色を変更し、好ましくは減衰させるために、好ましくは窒化ケイ素（ＳｉＮｘ）から作製される、反射制御コーティング（７）を含むことを特徴とする、請求項１０〜１２のいずれか一項に記載の光学システム（１）。
【請求項１４】
前記反射制御コーティング（７）は、前記機能アセンブリ（２）と前記対向基材（６）との間に配置されることを特徴とする、請求項１３に記載の光学システム（１）。
【請求項１５】
請求項１０〜１４のいずれか一項に記載の光学システム（１）の製造方法。
【請求項１６】
建築用グレージング、特に内部仕切り又はグレーズドドアの外部グレージングとしての、列車、飛行機、自動車、ボート及び船舶のような輸送手段の窓又は内部仕切りのグレージングとしての、コンピュータスクリーン若しくはテレビジョンスクリーンのようなディスプレイスクリーンのための、眼鏡若しくはカメラの対物レンズのための、又はソーラーパネルを保護するためのグレージングとしての、請求項１０〜１４のいずれか一項に記載の光学システム（１）の使用。
【発明の詳細な説明】
【技術分野】
【０００１】
本発明は、電気的に制御可能な光学特性及び／又はエネルギー特性を有する電気化学デバイスの分野に関し、このデバイスは、一般に「エレクトロクロミックデバイス」と呼ばれる。より詳細には、本発明は、このようなエレクトロクロミックデバイスを組み込んだ光学システム、及び関連する製造方法に関する。最後に、本発明は、このような光学デバイスの色を変更する方法に関する。
【背景技術】
【０００２】
エレクトロクロミックデバイスは、透明状態と着色状態との間で、適切な給電の影響下で変更され得る特定の特性を有し、より具体的には、特定の波長、特に可視光及び／又は赤外線における電磁放射の透過、吸収、反射、又は光の散乱さえも変更され得る。透過率の変化は一般に、光領域（赤外線、可視光、紫外線）及び／又は電磁スペクトルの他の領域で起こり、したがって、そのようなデバイスは、可変的な光学特性及び／又はエネルギー特性を有すると言われ、光領域は必ずしも関連する唯一の領域ではない。
【０００３】
熱的観点から、太陽スペクトルの少なくとも一部の吸収を変更し得るグレージングは、それらが、自動車、列車、飛行機などの輸送手段の外部構造のグレージング又は窓として使用されるときに、部屋又は乗客室／コックピットの内部への太陽光束を制御することができ、明るい日当たりの場合には、その過度の加熱を避けることができる。
【０００４】
光学的観点から、それらは視覚の程度を制御することができ、これは、それらが明るい日当たりの場合に外部グレージングとして使用されるとき、グレアを回避することを可能にする。それらはまた、それらが外部グレージングとして使用される場合、及びそれらが内部グレージングとして、例えば、部屋（建物内のオフィス）間の内部仕切りの一部として使用される場合、又は例えば、列車若しくは飛行機内の区画を隔離するために使用される場合の両方において、特に有利なシャッター効果を有し得る。
【０００５】
これに関連して、エレクトロクロミックデバイスを組み込んだ光学システムを使用することが知られている。それらの有利な特性にもかかわらず、エレクトロクロミックデバイスを備えた光学システムは、エレクトロクロミックデバイスが透明状態にあるときに、透過において残留色、一般に黄緑色の色相を有するという欠点を有する。この色は主に、エレクトロクロミックデバイスの残留吸収によるが、光学システムの他の構成要素も入射光の吸収に関与する。
【０００６】
この欠点を軽減するために、特許文献ＷＯ２０１２／０６４５１０Ａ１を含む先行技術には、エレクトロクロミック材料の色相と実質的に相補的な色相の層が追加された、エレクトロクロミックデバイスを備えた光学システムが記載されている。色の合成を差し引く原理によれば、この層は、光学デバイスの透過における残留色を少なくとも部分的に減衰させる、すなわち、中和することを可能にする。
【０００７】
しかしながら、少なくとも１つの根本的な問題が残っている：追加された減衰層は、特定の構成では、後者によって吸収された実質的な光量のために、光学システムの透過における透明度を著しく低下させる可能性がある、光透過の損失を発生させる。上述のように、このような層の光を透過する能力は、その吸収スペクトルに直接的に関係し、必ずしもその色に関係していない。したがって、透過における所定の色度を得ることを可能にする無限の吸収スペクトルが存在するが、これらの吸収スペクトルのそれぞれに関連する光透過率の値は、あるスペクトルと次のスペクトルとで実質的に異なり得る。
【０００８】
より正確には、色の視覚的外観は、色相、彩度、及び明るさの主観的な感覚に対応する３つの精神感覚のパラメータの結果である。色相は、青、緑、赤などの単語によって定義される。彩度は、着色された発光がどのくらいの量の白色放射線を含むかとは対照的に、クロマの度合を表し、色がより白く見えるほど、その彩度はより低くなる。明るさ又は色の薄さは、着色刺激のレベルに関連する無彩色因子である。それは、まぶしさのない最大値から光の不在（黒）まで変化する。これらの３つのパラメータを互いに独立して変化させることによって、想像可能な色感覚を生成することが可能であることを理解することは非常に容易である。これに関連して、色を説明するための様々なシステム、例えば、ＣＩＥ  １９３１又はＣＩＥＬＡＢ  ７６色空間は、単なる、前記の色を説明する３つのパラメータを定義する異なる方法に過ぎない。
【０００９】
人間の目では、これらの色感覚は、「積分量」によって説明される。この点で、色相及び彩度を包含する概念である知覚色度は、網膜に存在する３つのタイプのカラー光受容体、すなわち、３つのタイプの錐体に対応する３つの信号の組み合わせである。図１に示すように、各タイプの錐体は、それに特有のスペクトル感度を有する。したがって、物体の色度は、これらの錐体の各々の励起量によって完全に説明することができる。錐体の励起量は、錐体のスペクトル感度の関数として、それに到達する光のスペクトル強度の積分である。したがって、青色錐体が、４２０ｎｍにおける感度が４５０ｎｍでの２倍である場合、４２０ｎｍにおける１ｍＷ／ｃｍ２の入射光は、４５０ｎｍにおける２ｍＷ／ｃｍ２の入射光と同じ励起を生成する。錐体の励起が同じであれば、光のスペクトル分布が異なっていても、同じ色が知覚される。例として、図２に示される２つのスペクトルは、各錐体に対して同じ励起を引き起こすので、人間に対して同じ色彩感覚を生み出す。したがって、所定の色について、それを生成することができる無限のスペクトルを同定することが可能である。
【００１０】
同じ原理が、光強度の感覚の説明に適用される。この場合、桿体と呼ばれる光受容体も作用する。光強度に対する全体的な感度は、平均的な人間の目に対して決定されている。図３に示すように、人間の目の最大感度は、５５０ｎｍの波長の電磁放射に対して得られ、これは色相「緑」の波長に対応する。これに関連して、光透過率（ＴＬ）は、人間の感度を説明する発光効率の曲線によって重み付けされた平均透過率を意味する。したがって、光透過率は、一定量の入射光に対して、人間の目が経験する透過率を測定する積分値である。このように、本明細書中で記載されているように、これらのスペクトルは、透過において同一の色度を得ることを可能にするが、この光透過率の値は、ある吸収スペクトルと次のスペクトルとで大きく異なる可能性がある。
【００１１】
本文の残りの部分では、説明のために、透過における色の視覚的外観及び光透過率（ＴＬ）の値は、建設業界で採用されるグレージングの発光特性及び太陽特性を決定するために一般に使用される、標準ＮＦ  ＥＮ  ４１０に従って測定される。あるいは、データはまた、本発明の精神から逸脱することなく、他の公知の実験プロトコルに従って測定され得る。
【００１２】
光透過における実質的な損失に直面して、当業者は、減衰層によって吸収される光の量を許容可能な閾値未満に維持するために、減衰層の色調割合を減少させるように促されるであろう。しかしながら、この部分的な解決策は、光学システムの色減衰を減少させる傾向があり、これは、最初に求められた効果のままであるので、依然として不満足なままである。
【発明の概要】
【発明が解決しようとする課題】
【００１３】
したがって、満足な光透過率値を維持しながら、透過色が効果的かつ確実に変更されるエレクトロクロミックデバイスを組み込んだ光学システムを提供する必要がある。
【発明を実施するための形態】
【００１４】
本発明は、この必要性に合致したものである。より詳細には、少なくとも１つの実施形態では、提案される技法は、初期色（Ｌ＊ｉ；ａ＊ｉ；ｂ＊ｉ）を有する初期状態から最終色（Ｌ＊ｆ；ａ＊ｆ；ｂ＊ｆ）を有する最終状態まで光学システムの透過における色を変更するための方法に関し、前記方法は、実効吸収域に含まれる波長λにおける光の任意の量の光学システムによる吸収の変化が、０より小さい色度距離（Ｃｉ、Ｃ（λ））の変化量ΔＣ（λ）を生成するように定義された実効吸収域において、前記光学システムの光学素子の全吸収の少なくとも５０％が生じるように、前記光学システムの光学素子の光吸収特性を変更する少なくとも１つの工程を含むことを特徴とする：
ここで、
【数１】
2020535475.tif 000003
・（Ｃｉ、Ｃ（λ））は、透過における色度の所定の値（（ａ＊ｉ；ｂ＊ｉ）、（ａ＊（λ）；ｂ＊（λ）））と透過における色度の基準値（ａ＊ｒｅｆ；ｂ＊ｒｅｆ）との間の色度距離であり、
・（ａ＊ｉ；ｂ＊ｉ）は、透過における色度の初期値であり、
・（ａ＊（λ）；ｂ＊（λ））は、波長λε［λｍｉｎ；λｍａｘ］で達成される吸収の変化に続いて得られる透過における色度の値である。
【００１５】
本明細書では、色の概念は、その視覚的外観の確立に採用される３つの精神感覚のパラメータ、すなわち、明るさ、色相、及び彩度を包含し、後者の２つのパラメータはおそらく、色度の概念で一緒にグループ化される。「光学素子」という表現は、少なくとも部分的に透明であり、かつ、光学システムを通過する入射光線の光路上に配置されることが意図される要素を意味すると理解される。この光学システムは、基材及び対向基材を含む、ガラス化材料又はプラスチック材料の一連の透明シートからなってもよい。特定の実施形態によれば、これらのシートのいくつかは、不活性ガスで満たされた閉鎖空間によって互いに分離される。
【００１６】
本発明は、満足のいく光透過率の値、換言すれば、透明度を維持しながら、光学システムの透過における初期色を変更することを可能にする方法を提供することからなる新規かつ進歩的な概念に基づく。
【００１７】
具体的には、光学システムを特定の透過条件に適合させるためのこのような方法は、その光学素子のうちの１つの光吸収特性を変更することによって、既存の光学システムを変更するための方法の形態をとることができる。光吸収特性のこの変更は、ターゲットとなる光学素子を置き換えることによって、その固有の特性を変更することによって、及び／又は着色コーティングを追加することによって達成することができることに留意されたい。あるいは、本発明の主題は、その光学素子のうちの少なくとも１つの光吸収特性が、既知の従来技術の光学システムと比較して既に変更されている光学システムを製造するための方法の形態をとってもよい。
【００１８】
本発明による方法は、光学システムの初期色を変更することを可能にし、この初期色は、初期明度及び初期色度を構成要素として有し、特に、基準色度値を有する基準色を得ることを目的とする。方法の実施後に最終的に得られる色は、「最終色」と呼ばれる。
【００１９】
本明細書では、色度距離Ｃは、「目的値」とも呼ばれる基準色の色度と、「対目的値」と呼ばれる対象色の色度、例えば、初期色、又は波長λで吸収される光の量を任意に変化させた後に得られる色の色度との間の距離である。波長λで光学システムによって吸収される光量のこの変化によって生成されるこの色度距離の変化量ΔＣ（λ）は、波長λで光を吸収することによって、透過における所望の色度、すなわち基準色度により近づく光学システムの能力を表す。ΔＣ（λ）の負の値は、波長λε［λｍｉｎ；λｍａｘ］で光を吸収した後の色度の変化を表し、初期色度が所望の色度により近づくことを可能にし、得られた色度は、初期色度よりも所望の色度に“より近づく”ことになる。これに対して、［λｍｉｎ；λｍａｘ］に含まれない所定の波長λの光を吸収した後に、ΔＣ（λ）が正の値をとることは、所望の色度、すなわち、基準色度と、初期色度との間の距離の増加を表す。
【００２０】
本発明による方法は、光学システムの色度距離の変化量ΔＣ（λ）を用いて定義される実効吸収域［λｍｉｎ；λｍａｘ］の使用、すなわち、任意の光量の、波長λでの吸収の変化によって生じる変化に基づくものである。より正確には、この実効吸収域［λｍｉｎ；λｍａｘ］は、ΔＣ（λ）が０よりも低いように定義され、したがって、少なくとも色彩的な観点からは、光学システムの色の変化が作用後に求められたものに対応する吸収波長域に相当する。
【００２１】
本発明による方法はさらに、問題の光学素子の全吸収の概念に基づく。この全吸収は、光学素子の吸収スペクトル全体にわたる問題の光学素子によって吸収された光の量に対応する積分値である。したがって、「問題の光学素子の全吸収の少なくとも５０％が、実効吸収域に含まれる」という基準は、「色純度」の要件に対応し、それによれば、例えば、変更された光学素子によって達成される吸収の少なくとも５０％は、基準色に向かう傾向のある色変化に専念される。この実効吸収域外で達成される任意の吸収は、例えば、追加のフィルターを追加することによって、所望の色度を得る目的で必然的に補正される必要があり、これは、場合によっては、回避することが全く正当に望まれる透過における追加の損失を生成することに留意されたい。したがって、上述の基準を考慮に入れることにより、一方では光学システムの色変化の有効性の概念と、他方では光透過の損失の制限の概念とを組み合わせることが可能になる。
【００２２】
１つの特定の実施形態によれば、前記光学システムは、電気的に制御可能な光学特性及び／又はエネルギー特性を有する少なくとも１つの電気化学的機能システムを含み、ここで、電気化学的機能システムは、好ましくは、第１の電極コーティングと第２の電極コーティングとの間に配置された少なくとも１つのイオン伝導層を含み、少なくとも１つの電気化学的活性層は、第１の状態と、第１の状態とは異なる光学特性及び／又はエネルギー透過特性を有する第２の状態との間を可逆的に通過するのに適している。
【００２３】
特定の一実施形態によれば、前記イオン伝導層は、光吸収特性が変更された前記光学システムの前記光学素子である。
【００２４】
１つの特定の実施形態によれば、前記光学システムは、少なくとも以下の光学素子を含む：
・グレージング機能の基材を含む機能アセンブリであって、その基材上に、電気的に制御可能な光学特性及び／又はエネルギー特性を有する前記電気化学的機能システムが形成される、機能アセンブリ、
・好ましくはポリマー、より好ましくはＰＶＢから作製され、機能アセンブリとグレージング機能の対向基材との間に挿入される積層中間層。
【００２５】
機能アセンブリと対向基材との間の積層中間層の挿入は、これら３つの要素が互いに直接的に接触することを必ずしも意味しないことに留意されたい。ここで、「間」という用語は、これらの様々な光学素子の配置の順序を指す。したがって、後者は、例えば、電気化学的機能システムを形成する１つ以上の層によって物理的に分離されてもよい。外部グレージングとして使用される場合、対向基材は、入射太陽光の側で、建物の外部に向かって配置されることが意図される。
【００２６】
１つの特定の実施形態によれば、前記方法は、前記実効吸収域［λｍｉｎ；λｍａｘ］を決定し、好ましくは、前記光学システムが吸収される光量の変化を受ける波長λの関数として生成される透過における色変化量（Δａ＊（λ）；Δｂ＊（λ））の表示及び光透過損失における変化量ΔＴＬ（λ）の表示を使用する工程を含む。
【００２７】
１つの特定の実施形態によれば、前記基準色度の値（ａ＊ｒｅｆ；ｂ＊ｒｅｆ）は、ゼロの彩度値を有する。
【００２８】
このような方法は、色の彩度を減少させること、或いは、言い換えれば、色の彩度を減衰させることを目的とする。ゼロの彩度値を有するポイントは、明度に応じて、灰色、白色、又は黒色である。グレージング機能の光学システムへの適用の文脈では、透過におけるゼロ彩度の区域は、色相を有さず、したがって、外部から透過される光線の色相に悪影響を及ぼさないという利点を有する。
【００２９】
１つの代替実施形態によれば、ターゲットとなる色度値は、ゼロでない彩度を有し、したがって、これが技術的及び／又は美的性質の理由であろうとなかろうと、透過において得られるべき１つの特定の色に対応する。
【００３０】
１つの特定の実施形態によれば、前記光学素子は、その吸収スペクトルが、比ΔＣ（λ）／ΔＴＬ（λ）が最大である波長に実質的に集中するように変更される：
ここで、
・ＴＬ（λ）は、標準ＮＦ  ＥＮ  ４１０に従って決定される、前記光学システムの光透過率であり、
・ΔＴＬ（λ）は、波長λで光学システムによって吸収される光の量の変化によって生成される光透過率ＴＬ（λ）の変化量である。
【００３１】
光学システムの分光透過率は、比ΔＣ（λ）／ΔＴＬ（λ）によって変化する。したがって、変化量ΔＴＬ（λ）が０より小さいと仮定すると、ΔＣ（λ）／ΔＴＬ（λ）の値が高いほど、システムは、吸収波長λで入射光をより良好に透過する。言い換えれば、ΔＣ（λ）／ΔＴＬ（λ）の増加は、光学システムによって生成される透過損失を減少させることを可能にする。
【００３２】
したがって、驚くべきことに、目が最も敏感である波長域に位置する吸収波長で達成される吸収について、透過の全体的損失が最小であり得ることが確立された。この結果は、現在までに受け入れられている技術的偏見、すなわち、光透過における損失ΔＴＬを制限するために、人間の目が最も敏感であるスペクトル領域において透過光を吸収することを回避することが推奨されることに反する。したがって、一般に受け入れられた考えに反し、本発明者らは、満足のいく透明度を保ちながら光学システムの透過の色を変更するために、システムの光透過率ＴＬ（λ）の変化のみを単独で考慮するよりも、比ΔＣ（λ）／ΔＴＬ（λ）を考慮する方がより重要であることを確立している。
【００３３】
１つの特定の実施形態によれば、前記光学素子は、その全吸収の少なくとも５５％、好ましくは少なくとも６０％、好ましくは少なくとも６５％、好ましくは少なくとも７０％が、前記実効吸収域［λｍｉｎ；λｍａｘ］に含まれるように変更される。
【００３４】
このような方法によって得られる光学システムは、より高い分光透過率を有し、そのため、透過損失を低減することができる。
【００３５】
１つの特定の実施形態によれば、変更する工程は、変更されるべき前記光学素子のバルクを着色すること、及び／又は変更されるべき前記光学素子の面の少なくとも１つの上に着色コーティングを配置することを含む。
【００３６】
１つの特定の実施形態によれば、前記方法は、前記光学システムの透過スペクトルを測定する少なくとも１つの予備工程を含む。
【００３７】
このようなスペクトル測定は、例えば、分光光度計を用いて行われる。この測定に基づいて、例えば、ＣＩＥ  ＸＹＺ（１９３１）系などの色空間を用いて、光学システムの初期色度の値を決定することができる。
【００３８】
１つの特定の実施形態によれば、本発明はまた、上述のような方法によって色が変更されている光学システムに関する。
【００３９】
１つの特定の実施形態によれば、本発明はまた、以下を含む光学システムに関する：
−透過において「初期」色（Ｌ＊ｉ；ａ＊ｉ；ｂ＊ｉ）と呼ばれるものを有する第１の光学素子、
−光学システム（１）が、透過において「最終」色（Ｌ＊ｆ；ａ＊ｆ；ｂ＊ｆ）と呼ばれるものを有するような第２の光学素子であって、実効吸収域［λｍｉｎ；λｍａｘ］内に含まれる波長λにおける任意の光量の光学システムによる吸収の変化が、０より小さい色度距離（Ｃｉ、Ｃ（λ））の変化量ΔＣ（λ）を生成するように定義された実効吸収域［λｍｉｎ；λｍａｘ］内に、この第２の光学素子の全吸収の少なくとも５０％が含まれることを特徴とする、第２の光学素子：
ここで、
【数２】
2020535475.tif 000004
・（Ｃｉ、Ｃ（λ））は、透過における色度の所定の値（（ａ＊ｉ；ｂ＊ｉ）、（ａ＊（λ）；ｂ＊（λ）））と透過における色度の基準値（ａ＊ｒｅｆ；ｂ＊ｒｅｆ）との間の色度距離であり、
・（ａ＊ｉ；ｂ＊ｉ）は、透過における色度の初期値であり、
・（ａ＊（λ）；ｂ＊（λ））は、波長λε［λｍｉｎ；λｍａｘ］で達成される吸収の変化に続いて得られる透過における色度の値である。
【００４０】
１つの特定の実施形態によれば、前記光学システムは、電気的に制御可能な光学特性及び／又はエネルギー特性を有する少なくとも１つの電気化学的機能システムを含み、ここで、電気化学的機能システムは、好ましくは、第１の電極コーティングと第２の電極コーティングとの間に配置された少なくとも１つのイオン伝導層を含み、少なくとも１つの電気化学的活性層は、第１の状態と、第１の状態とは異なる光学特性及び／又はエネルギー透過特性を有する第２の状態との間を可逆的に通過するのに適している。
【００４１】
１つの特定の実施形態によれば、電気的に制御可能な光学特性及び／又はエネルギー特性を有する前記電気化学的機能システムは、積層中間層の反対側の基材の面上に形成される。
【００４２】
１つの特定の実施形態によれば、前記光学システムは、少なくとも以下の光学素子を含む：
・グレージング機能の基材を含む機能アセンブリであって、その基材上に、電気的に制御可能な光学特性及び／又はエネルギー特性を有する電気化学的機能システム、好ましくはエレクトロクロミックデバイスが形成される、機能アセンブリ、並びに、
・好ましくはポリマー及びより好ましくはＰＶＢから作製され、機能アセンブリとグレージング機能の対向基材との間に挿入される積層中間層。
【００４３】
１つの特定の実施形態によれば、前記光学システムは、前記光学システムの側面の一方の反射における光学システムの色を変更し、好ましくは減衰させるために、好ましくは窒化ケイ素（ＳｉＮｘ）から作製された反射制御コーティングを含む。
【００４４】
透過におけるその色、又は構成要素である第１の光学素子の色を変更するための光学システムの適応は、一般に、反射におけるその色の変更を生成する。反射におけるこの色を制御するためのコーティングの使用は、エレクトロクロミックシステムの反対側に位置する観察者の視点から、前記コーティングに関して、その特性を変更することを可能にし、好ましくは、それを減衰させることを可能にする。
【００４５】
１つの特定の実施形態によれば、前記反射制御コーティングは、前記機能アセンブリと前記対向基材との間に配置される。
【００４６】
このように配置されると、前記反射制御コーティングは、反射における光学システムの色が外部に位置する観察者の視点から変更されることを可能にするだけでなく、光学システムによって透過される外部光の量を増加させることを可能にし、或いは、換言すれば、透過における全体的な損失を減少させることを可能にする。この構成では、前記光学システムの透過の色を変更するのに適した前記光学素子と前記反射制御コーティングとの間の干渉効果により、特に目が最も敏感である波長において、反射を減少させ、したがって透過率を増加させることができる。
【００４７】
本発明はまた、上述のような光学システムを製造するための方法にも関する。
【００４８】
さらに、建築用グレージング、特に内部仕切り又はグレーズドドアの外部グレージングとしての、列車、飛行機、自動車、ボート及び船舶のような輸送手段の窓又は内部仕切りのグレージングとしての、コンピュータスクリーン若しくはテレビジョンスクリーンのようなディスプレイスクリーンのための、眼鏡若しくはカメラの対物レンズのための、又はソーラーパネルを保護するためのグレージングとしての、そのような光学システムの使用に関する。
【００４９】
本発明の他の特徴及び利点は、単純な非限定的な例示的な例として与えられる特定の実施形態の以下の説明、及び添付の図面を読むことによって明らかになるのであろう。
【図面の簡単な説明】
【００５０】
【図１】図１は、人間の目に存在する光に敏感な桿体及び錐体のスペクトル感度を示すグラフである。
【図２】図２は、透過における所定の色度の色を得ることを可能にする２つの吸収スペクトルを示すグラフである。
【図３】図３は、入射光線の波長の関数としての人間の目の感度のグラフ表示である。
【図４】図４は、本発明の１つの特定の実施形態による光学システムの断面における概略図である。
【図５】図５は、本発明の１つの特定の実施形態による光学システムの透過における色を変更するための方法の連続する工程を示すフローチャートである。
【図６】図６は、ＣＩＥ  Ｌ＊ａ＊ｂ＊色空間において、本発明の１つの特定の実施形態による光学システムの透過における色の変更を示すグラフである。
【図７】図７は、本発明の１つの特定の実施形態による光学システムが吸収された光の量の変化を受ける波長λの関数としての透過における色変化量（Δａ＊（λ）；Δｂ＊（λ））及び光透過における損失の変化量ΔＴＬ（λ）のグラフ表示である。
【図８】図８は、本発明の１つの特定の実施形態による変更された光学デバイスの吸収スペクトルのグラフ表示である。
【００５１】
様々な図において、特に示されていない限り、同じ参照番号が、類似又は同一である参照要素に使用されている。
【００５２】
図面によって示された様々な要素は、必ずしも実際の縮尺で示されているわけではなく、本発明の一般的な動作の表現に重点が置かれている。
【００５３】
本発明の複数の特定の実施形態を以下に説明する。本発明は、これらの特定の実施形態によって決して限定されず、他の実施形態が完全に良好に実施され得ることが理解されるであろう。
【００５４】
１つの特定の実施形態によれば、図４に示されるように、本発明は少なくとも以下の光学素子を含む光学システム１に関する：
・グレージング機能の基材３を含む機能アセンブリ２であって、その基材上に、電気的に制御可能な光学特性及び／又はエネルギー特性を有する電気化学的機能システム４が形成され、前記電気化学的機能システム４は、第１の電極コーティングと第２の電極コーティングとの間に配置される少なくとも１つのイオン伝導層を含み、少なくとも１つのイオン伝導層は、第１の状態と、第１の状態とは異なる光学特性及び／又はエネルギー透過特性を有する第２の状態との間を可逆的に通過するのに適している、機能アセンブリ２、
・ＰＶＢから作製され、かつ、機能アセンブリ２とグレージング機能の対向基材６との間に挿入される積層中間層５。
【００５５】
特に、この光学システム１は、
−透過において「初期」色（Ｌ＊ｉ；ａ＊ｉ；ｂ＊ｉ）と呼ばれるものを有する第１の光学素子と、
−光学システム１が、透過において「最終」色（Ｌ＊ｆ；ａ＊ｆ；ｂ＊ｆ）と呼ばれるものを有するような第２の光学素子であって、実効吸収域［λｍｉｎ；λｍａｘ］内に含まれる波長λにおける任意の光量の光学システム１による吸収の変化が、０より小さい色度距離（Ｃｉ、Ｃ（λ））の変化量ΔＣ（λ）を生成するように定義された実効吸収域［λｍｉｎ；λｍａｘ］内に、この第２の光学素子の全吸収の少なくとも５０％が含まれることを特徴とする、第２の光学素子と、
を含む。
【００５６】
この特定の実施形態によれば、電気的に制御可能な光学特性及び／又はエネルギー特性を有する電気化学的機能システム４は、積層中間層５とは反対側の基材３の面上に形成される。１つの代替実施形態によれば、この機能システムは、基材３と積層中間層５との間に挿入させることができる。
【００５７】
１つの特定の実施形態によれば、図４に示されるように、光学システム１は、窒化ケイ素（ＳｉＮｘ）から作製され、対向基材６の内面上に配置された反射制御コーティング７を備える。このコーティング７は特に、光学システム１の反射における色を、このような光学システム１を備えた建物の外側に位置する観察者の視点から減衰させることを可能にする。このような光学的なコーティングはさらに、本明細書で既述したように、光学システムによって透過される外部光の量を増加させることができ、或いは、換言すれば、透過における全体の損失を減少させることを可能にする。
【００５８】
代替の実施形態によれば、光学システム１は、様々な光学素子が光軸Ｘに沿って編成される様々なグレージング構成を採用することができる：
・グレージング機能の２つのシートの、基材３及び対向基材６が単一のグレージングに積層される単一グレージング：（建物の外部）対向基材６／積層中間層５／基材３を含む機能アセンブリ２（建物の内部）；
・グレージング機能の３つのシートのうちの２つの、基材３及び対向基材６が積層グレージングに積層される、図４に示されるような、二重グレージング：（建物の外部）対向基材６／積層中間層５／基材３を含む機能アセンブリ２／不活性ガスで充填されたキャビティ８／低Ｅ層／ガラスシート９（建物の内部）；
・４つのガラスシートのうちの２つの、基材３及び対向基材６が互いに積層されている三重グレージング：（建物の外部）対向基材６／積層中間層５／基材３を含む機能アセンブリ２／不活性ガスで充填されたキャビティ／ガラスシート／不活性ガスで充填されたキャビティ／低Ｅ層／ガラスシート（建物内部）。
【００５９】
一般に、グレージングは、積層グレージングを含む。この積層グレージングは、建物の外側に配置されるように意図されている。二重グレージングとは、ガス充填又は真空充填キャビティによって間隔を置いて分離された２つのグレージングのアセンブリを意味し、三重グレージングとは、２つのそれぞれのガス充填又は真空充填キャビティによって間隔を置いて分離された３つのグレージングのアセンブリを意味する。上述したように、複数のグレージングの離間したグレージングのうちの少なくとも１つを積層することができる。これらの全ての構成において、対向基材６は、外部に向かって配置されるように意図されている。
【００６０】
本発明による光学システム１に含まれるエレクトロクロミックデバイスは、ＳｎＯ２：Ｆ若しくはＩＴＯ等の１つ以上の透明導電性コーティング、及び／又は金属ワイヤ等の１つ以上の導体のネットワークを含んでもよい。電気化学的に活性な層及び電解質の１つ以上の層は、本発明の精神から逸脱することなく、ゲル溶液及び／又はイオン伝導性ポリマー及び／又はマグネトロンカソードスパッタリング、ＣＶＤ若しくはゾル−ゲル法によって堆積された１つ以上の鉱物層の形態をとってもよい。
【００６１】
本発明による光学システム１は、一方では色変化の有効性の概念と、他方では光透過における損失の制限の概念とを組み合わせることを可能にする。この有利な光学システム１は特に、本明細書の残りの部分でより詳細に説明され、図５に示されるように、初期色（Ｌ＊ｉ；ａ＊ｉ；ｂ＊ｉ）から最終色（Ｌ＊ｆ；ａ＊ｆ；ｂ＊ｆ）に、透過におけるその色を変更する方法を実施することによって得ることができる。
【００６２】
第１の工程（Ｓ１）では、光学システム１の透過スペクトルを、分光光度計又は同等の機能を有する他の任意の既知の装置を用いて測定する。
【００６３】
この測定に基づいて、光学システムの透過における初期色度の値（ａ＊ｉ；ｂ＊ｉ）を、例えば、ＣＩＥ  ＸＹＺ（１９３１）系などの既知の色空間を用いて決定する（工程Ｓ２）。
【００６４】
１つの特定の実施形態によれば、図６に示されるように、透過におけるこの初期色度の値（ａ＊ｉ；ｂ＊ｉ）は、一般にＣＩＥ  ＬＡＢ空間と呼ばれる既知のＣＩＥ  Ｌ＊ａ＊ｂ＊色空間に配置される：
ここで、
・Ｌ＊成分は、明度であり、０（黒）から１００（白）まで測定され、
・成分ａ＊は、緑色（−３００）から赤色（＋２９９）まで延在する軸上の６００レベルの範囲を表し、
・成分ｂ＊は、青色（−３００）から黄色（＋２９９）まで延在する軸上の６００レベルの範囲を表す。
【００６５】
したがって、図６に示す例では、光学デバイス（１）の透過における初期色度の、透明状態で測定された値（ａ＊ｉ；ｂ＊ｉ）は、（−１０，４８０５；１０，９１８３）であり、これは黄緑色に対応する。この値は正方形で表される。他の実施形態では、透過におけるこの初期色度の値（ａ＊ｉ；ｂ＊ｉ）は、本発明の精神から逸脱することなく、可視スペクトルのすべてにわたって変化し得ることに留意されたい。
【００６６】
続いて、透過におけるこの初期色度の値（ａ＊ｉ；ｂ＊ｉ）と所定の基準色度の値（ａ＊ｒｅｆ；ｂ＊ｒｅｆ）との間の初期色度の距離Ｃｉを決定する（工程Ｓ３）。この所定の基準値は、得ようとする基準色に関する。これは、変更プロセスの終わりに得られる「最終色」とは異なる。初期色度の距離Ｃｉは、初期色度点（ａ＊ｉ；ｂ＊ｉ）から、選択された基準色度点（ａ＊ｒｅｆ；ｂ＊ｒｅｆ）まで伸びるベクトルのノルムに対応する。
【００６７】
図６に示す特定の実施形態によれば、選択された基準色度の値（ａ＊ｒｅｆ；ｂ＊ｒｅｆ）は、ゼロ彩度（０；０）である。一般に中和と呼ばれるこのような方法は、外部から透過された光線以外の透過の色相を有さないように、色を減衰させることを目的とする。ＣＩＥ  Ｌ＊ａ＊ｂ＊座標系に関して、このような中和は、より高いａ＊成分及びより低いｂ＊成分の色への比色変化を意味する。この実施形態によれば、初期色度の距離Ｃｉは、以下の式を満たす：
【数３】
2020535475.tif 000005
【００６８】
１つの代替実施形態によれば、選択された基準色度の値（ａ＊ｒｅｆ；ｂ＊ｒｅｆ）は非ゼロ彩度を有し、したがって、これが技術的及び／又は美的性質の理由であろうとなかろうと、透過において得られるべき特定の色に対応する。この代替実施形態によれば、初期色度の距離Ｃｉは、以下の式を満たす：
【数４】
2020535475.tif 000006
【００６９】
初期色度の値（ａ＊ｉ；ｂ＊ｉ）と、三角形で表される波長λにおける吸収の変化に続いて得られる透過の色度の値（ａ＊（λ）；ｂ＊（λ））との間のこの色度距離の変化量ΔＣ（λ）は、透過における所望の色度、すなわち基準色度により近づくための光学システム１の能力を表す。したがって、この変化量ΔＣは、以下の式を満たす：
【数５】
2020535475.tif 000007
【００７０】
負のΔＣ（λ）値は、波長λの光を吸収した後の、色度の変化を表し、初期色度が所望の色度により近くづくことを可能にし、得られた色度は、初期色度よりも所望の色度に「より近づく」ことになる。対照的に、所定の波長λでの光の吸収後の正のΔＣ（λ）値の取得は、所望の色度、すなわち、基準色度と初期色度との間の距離の増加を表す。
【００７１】
図７は、以下の特性を有する既知のＳＡＧＥ（商標）エレクトロクロミック二重グレージングについて、すべての光学スペクトルにおける様々な波長λに対して実施された、透過における色変化量（Δａ＊（λ）；Δｂ＊（λ））及び実質的に単色の吸収（５ｎｍ未満の半値幅における吸収スペクトル全幅）に関連する光透過損失における変化量ΔＴＬ（λ）の３つの推定曲線を示す：
・厚さ４ｍｍのガラスから作製された対向基材、
・厚さ０．８９ｍｍのポリマーから作製された中間層、
・エレクトロクロミック層でコーティングされた、厚さ２．２ｍｍのガラスから作製された基材、
・アルゴンで充填された厚さ１２．２ｍｍのキャビティ、
・厚さ４ｍｍの対向ガラス。
【００７２】
ＳＡＧＥ（商標）エレクトロクロミック二重グレージングの選択は、純粋に任意であることに留意されたい。したがって、図７と同様のグラフ表示を、任意の所定の光学システムについて得ることができる。
【００７３】
図７の主題に戻ると、色変化量Δａ＊（λ）及びΔｂ＊（λ）の推定曲線は、それぞれ、正方形及び菱形によって表される。光透過における損失の推定曲線ΔＴＬ（λ）は、三角形によって表され、この曲線は、図３に示される曲線を図７のグラフに転置したものに対応する。
【００７４】
図６に示されるＣＩＥ  Ｌ＊ａ＊ｂ＊色空間に関して、負のΔａ＊値は、緑に向かう色変化を示すが、正のΔａ＊値は、赤に向かう色変化を示す。同じ推論に従うと、負のΔｂ＊値は、青に向かう色変化を示すが、正のΔａ＊値は、黄に向かう色変化を示す。この推論を図７のグラフに転置すると、透過における色度は、
・４８０ｎｍと５７５ｎｍとの間に含まれる吸収波長域における赤色（正のΔａ＊）、
・４００ｎｍと４８０ｎｍとの間、及び５７５ｎｍと８００ｎｍとの間にそれぞれ含まれる吸収波長域における緑色（負のΔａ＊）、
・４００ｎｍと５００ｎｍとの間に含まれる吸収波長域における黄色（正のΔｂ＊（λ））、
・５００ｎｍと８００ｎｍとの間に含まれる吸収波長域における青色（負のΔｂ＊（λ））
に向かう傾向があることが分かり得る。
【００７５】
透過率の色変化量（Δａ＊（λ）；Δｂ＊（λ））は、それぞれ、以下の式を使用して定義することができる：
Δａ＊（λ）＝ａ＊（λ）−ａ＊ｉ
Δｂ＊（λ）＝ｂ＊（λ）−ｂ＊ｉ
【００７６】
これら２つの式、ΔＣ（λ）を定義する前述のもの、並びにａ＊ｉ、ａ＊ｒｅｆ、ｂ＊ｉ、及びｂ＊ｒｅｆの既知の値に関して、光学システム１に影響を及ぼす色度距離の変化量ΔＣ（λ）を計算することは容易である。
【００７７】
次の段階（Ｓ４）では、図７を用いて、実効吸収域［λｍｉｎ；λｍａｘ］を決定する。ここで、前記実効吸収域［λｍｉｎ；λｍａｘ］に含まれる波長λにおける任意の光量の光学システム（１）による吸収の変化は、基準色度に向かって初期色度の変更を引き起こすか、或いは、言い換えれば、０より小さい、色度距離（Ｃｉ、Ｃ（λ））における変化量ΔＣ（λ）を生成する。
【００７８】
図７に示すような、吸収波長の関数としての光学デバイス１の透過における色変化量（Δａ＊（λ）；Δｂ＊（λ））に関しては、この基準を満たす実効吸収域［λｍｉｎ；λｍａｘ］は、約４９０〜約５８８ｎｍの間にあると決定される。
【００７９】
１つの特定の実施形態によれば、実効吸収域［λｍｉｎ；λｍａｘ］は、比ΔＣ（λ）／ΔＴＬ（λ）の値が最大になるように決定される。光学システムの分光透過率は、比ΔＣ（λ）／ΔＴＬ（λ）によって変化する。したがって、変化量ΔＴＬ（λ）が０よりも小さいと仮定すると、ΔＣ（λ）／ΔＴＬ（λ）の値が高いほど、吸収波長λにおけるシステムによる入射光の透過率は良好である。言い換えれば、ΔＣ（λ）／ΔＴＬ（λ）の増加は、光学システムによって生成される透過損失を減少させることを可能にする。
【００８０】
驚くべきことに、図６に示された例の場合、例えば、透過における初期色度の測定値（ａ＊ｉ；ｂ＊ｉ）が（−１０，４８０５；１０，９１８３）である場合、ΔＣ（λ）／ΔＴＬ（λ）の値は、５５０ｎｍの吸収波長において最大であることが決定されている。しかしながら、この値は、目が最も敏感である波長域に位置している。したがって、この結果は、確立された技術的偏見、すなわち、光透過における損失ΔＴＬ（λ）を制限するために、人間の目が最も敏感であるスペクトル領域において透過光を吸収することを回避することが推奨されることに反する。したがって、一般に受け入れられた考えに反し、本発明者らは、満足のいく透明度を保ちながら光学システムの透過における色を変更するために、システムの光透過における損失ΔＴＬ（λ）を単独で考慮するよりも、比ΔＣ（λ）／ΔＴＬ（λ）を考慮する方がより重要であることを確立している。
【００８１】
実効吸収域［λｍｉｎ；λｍａｘ］の決定（工程Ｓ４）に続いて、実効吸収域に含まれる波長λにおける光の任意の量の光学システムによる吸収の変化が、０より小さい色度距離（Ｃｉ、Ｃ（λ））の変化量ΔＣ（λ）を生成するように定義された実効吸収域において、光学素子の全吸収の少なくとも５０％が達成されるように、前記光学システム１の光学素子の光吸収特性を変更する（工程Ｓ５）。
【００８２】
光吸収特性のこの変更は、ターゲットとなる光学素子を置き換えることによって、その固有の特性を変更することによって、及び／又は着色コーティングを追加することによって達成することができることに留意されたい。あるいは、本発明の主題は、既知の従来技術の光学システムと比較して、その光学素子のうちの１つの光吸収特性が既に変更されている光学システムを製造するための方法の形態をとることができる。したがって、この特定の実施形態によれば、本発明は、
−透過において「初期」色（Ｌ＊ｉ；ａ＊ｉ；ｂ＊ｉ）と呼ばれるものを有する第１の光学素子、
−光学システム１が、透過において「最終」色（Ｌ＊ｆ；ａ＊ｆ；ｂ＊ｆ）と呼ばれるものを有するような第２の光学素子であって、実効吸収域［λｍｉｎ；λｍａｘ］内に含まれる波長λにおける任意の光量の光学システム１による吸収の変化が、０より小さい色度距離（Ｃｉ、Ｃ（λ））の変化量ΔＣ（λ）を生成するように定義された実効吸収域（λｍｉｎ；λｍａｘ）内に、この第２の光学素子の全吸収の少なくとも５０％が含まれることを特徴とする、第２の光学素子
を備える光学システム１を製造するための方法に関する。
【００８３】
図８は、ＰＶＢ積層中間層５のバルクが着色されている、本明細書ですでに記載されているような、ＳＡＧＥ（商標）光学デバイス１の吸収スペクトル（菱形）のグラフ表示である。このグラフはさらに、吸収波長の関数としての比ΔＣ（λ）／ΔＴＬ（λ）（四角を通る曲線）の変化を示す。ＰＶＢを着色することによって、光学デバイス１の吸収スペクトルは、この光学素子の全吸収（Ａ）の少なくとも５８％が、実効吸収域［λｍｉｎ；λｍａｘ］に含まれるように変更されている。本明細書中で示され、図８に示されるように、この実効吸収域［λｍｉｎ；λｍａｘ］は、約２９０〜約５８８ｎｍの間にある。
【００８４】
ＰＶＢの全吸収（Ａ）の少なくとも１つの予め調整される部分が、予め調整される波長域に含まれるようにＰＶＢを着色することは、当然ながら、これらの２つのパラメータが、事前に賢明に決定／選択されていれば、特別な技術的困難性を示さず、これはとりわけ本発明のポイントであることに留意されたい。
【００８５】
代替的に、又は組み合わせて、光学システム１の光学素子の光吸収特性の変更（Ｓ５）は、材料に半導体若しくは金属ナノ粒子を追加すること、及び／又は変更されるべき光学素子１の面の少なくとも１つに着色コーティングを堆積することによって達成される。
【００８６】
特定の実施形態によれば、光学システム１の１つ以上の要素の光吸収特性は、代替的に又は組み合わせて変更されてもよいことに留意されたい。
【００８７】
したがって、１つの特定の実施形態によれば、エレクトロクロミックデバイスに一体化されたイオン伝導層は、その光吸収特性が変更された光学素子であるか、又はその光学素子の一部を形成する。
【００８８】
さらに、実効吸収域［λｍｉｎ；λｍａｘ］内に含まれる全吸収（Ａ）の所望の部分の選択は、本発明の精神から逸脱することなく、１つの実施形態から次の実施形態へと異なっていてもよい。
【００８９】
光吸収特性が変更されている少なくとも１つの光学素子を含む光学システム１によって本発明の再現を観察するために、以下のように進めることが可能である：
・前記変更された光学システムの透過におけるスペクトルを測定し、
・このスペクトルを変更前の前記光学デバイスのスペクトルと比較し、そこから前記光学素子の変更パラメータを推定する：
すなわち、
ｏ使用される実効吸収域［λｍｉｎ；λｍａｘ］、
ｏこの実効吸収域［λｍｉｎ；λｍａｘ］に含まれる全吸収（Ａ）の選択された部分。
【００９０】
変更前の前記光学システムの透過スペクトルは、標準光学システムのものであるため、既に知られている可能性があること、及び／又は、前記変更された光学素子を標準光学素子で置き換え、その後、この標準置き換え素子を組み込んだ光学システムの透過スペクトルを測定することによって決定され得ることに留意されたい。「標準光学素子」によって意味されるものは、光学システムの透過において得られるスペクトルに無視できる影響しか及ぼさない光学素子である。
【００９１】
本明細書中に記載されている値は、言及された数値に厳密に限定されたものであると理解してはならない。むしろ、特に断らない限り、各値は、正確に言及された値と、この値を包含する機能的に等価な値の範囲との両方を示す。
【００９２】
本発明の特定の実施形態を図示し、説明してきたが、本発明の精神及び範囲内で様々な他の変更及び修正を行うことができることは明らかである。したがって、本明細書は、添付の特許請求の範囲において、本発明の範囲内に入る任意の修正に及ぶことを意図している。
【図１】
2020535475.tif 000010
【図２】
2020535475.tif 000011
【図３】
2020535475.tif 000012
【図４】
2020535475.tif 000013
【図５】
2020535475.tif 000014
【図６】
2020535475.tif 000015
【図７】
2020535475.tif 000016
【図８】
2020535475.tif 000017
【国際調査報告】
2020535475.tif 000018
2020535475.tif 000019
2020535475.tif 000020
2020535475.tif 000021